МАТРИЦА ДЛЯ КОЛОНИЗАЦИИ КЛЕТОК

1. Матрица для клеточных имплантатов со связанной пористостью более 80%, состоящая в основном из смеси биорассасываемых полимеров, где матрица имеет форму диска, отличающаяся тем, что поверхность на одной стороне диска имеет менее 20% от средней доли пор на других сторонах диска.
2. Матрица по п. 1, где матрица является гидрофильно покрытой.
3. Матрица по п. 2, где покрытие в основном состоит из частиц (мет)акриловой кислоты.
4. Матрица по п. 2, где толщина покрытия составляет более 1 мкм.
5. Матрица по п. 1, где матрица в основном состоит из поли(α-гидрокси)карбоновых кислот.
6. Матрица по одному из пп. 1-5, где скорости ресорбции двух образующих смесь полимеров, каждый из которых составляет по меньшей мере 10% от смеси, различаются на фактор более 5.
7. Способ получения матрицы для клеточных имплантатов с различными связанными пористостями, где способ содержит:
получение биорассасываемого полимерного слоя;
односторонние наслаивание на полимерный слой смеси водорастворимого твердого вещества, по меньшей мере двух полимеров с различными скоростями ресорбции и несмешивающегося с водой растворителя для по меньшей мере одного из полимеров;
выпаривание растворителя; и
обработку агломерата водой для удаления водорастворимого твердого вещества из упрочненного слоя.
8. Способ по п. 7, дополнительно включающий приложение давления, сжимающего смесь после выпаривания растворителя.
9. Способ по п. 7, где хлороформ применяется в качестве растворителя.
10. Способ по п. 7, где скорости ресорбции двух образующих смесь полимеров, каждый из которых составляет по меньшей мере 10% от смеси, различаются на фактор более 5.
11. Способ по п. 7, дополнительно включающий покрытие гидрофилизующим компонентом после обработки водой.
12. Способ по п. 11, где гидрофилизующий компонент в основном состоит из (мет)акриловой кислоты или ангидрида (мет)акриловой кислоты.
13. Способ по п. 11, где стадия плазменного нанесения покрытия в присутствии пара или инертного газа сопровождается стадией бесплазменного нанесения покрытия.
14. Способ по п. 7, где толщина первоначально полученного слоя составляет 0,002-2,5 мм.
15. Способ по п. 14, где толщина первоначально полученного слоя составляет 0,005-0,025 мм.
16. Способ по п. 14, где толщина первоначально полученного слоя составляет 0,25-2,0 мм.
17. Способ по одному из пп. 7-16, где полученная матрица-имплантат представляет собой матрицу по одному из пп. 1-6.
18. Применение матрицы по одному из пп. 1-6, или матрицы, полученной согласно способу по одному из пп. 7-17, для колонизации жизнеспособных клеток и для воздействия на жизнеспособные клетки предварительно определенным тестовым агентом вне организма.
19. Применение матрицы по одному из пп. 1-6, или матрицы, полученной согласно способу по одному из пп. 7-17, для колонизации клеток в терапевтическом способе для лечения организма человека.